(57)【特許請求の範囲】
【請求項１】
ビニル芳香族炭化水素化合物単量体単位を主体とする少なくとも２個の重合体ブロックＡと、水素添加されたブタジエン単量体単位を主体とする少なくとも２個の重合体ブロックＢから構成され、水素添加される前のブタジエン単量体単位を主体とする重合体ブロック中のオレフィン性不飽和二重結合のうち、９０％以上が水素添加された水素添加ブロック共重合体において、末端にあるブロックのうち、少なくとも１個が重合体ブロックＢであり、かつ末端にある重合体ブロックＢはそれぞれ水素添加ブロック共重合体中で占める割合が、０．１重量％以上９．１重量％未満であり、水素添加ブロック共重合体においてビニル芳香族炭化水素化合物の水素添加ブロック共重合体中で占める割合が、１０重量％を越え２５重量％未満であり、水素添加前のブタジエン単量体単位を主体とする重合体ブロックの１、２結合量の平均が６２モル％以上９９モル％未満であり、かつ該水素添加ブロック共重合体はアイソタクチックホモプロピレンの結晶化開始温度（Ｔｃ１）と、該水素添加ブロック共重合体を該アイソタクチックホモポリプロピレンに２０重量％添加した場合の結晶化開始温度（Ｔｃ２）の差ΔＴｃ（Ｔｃ１−Ｔｃ２）が１．５℃以上であることを特徴とする水素添加ブロック共重合体。
【請求項２】
ビニル芳香族炭化水素化合物の水素添加ブロック共重合体中で占める割合が、１２重量％以上２５重量％未満である請求の範囲第１項に記載の水素添加ブロック共重合体。
【請求項３】
ΔＴｃ（Ｔｃ１−Ｔｃ２）が２．０℃以上である請求の範囲第１項に記載の水素添加ブロック共重合体。
【請求項４】
末端にある重合体ブロックＢの水素添加ブロック共重合体中で占める割合が、０．５重量％を越え５．０重量％未満である請求項１に記載の水素添加ブロック共重合体。
【請求項５】
下記成分（１）及び（２）よりなる樹脂組成物：
（１）ポリプロピレン系樹脂 ５〜９９重量部、
（２）請求の範囲第１項に記載の水素添加ブロック共重合体 １〜９５重量部。
【請求項６】
成分（２）においてビニル芳香族炭化水素化合物の水素添加ブロック共重合体中で占める割合が、１２重量％以上２５重量％未満である請求の範囲第５項に記載の樹脂組成物。
【請求項７】
成分（２）においてΔＴｃ（Ｔｃ１−Ｔｃ２）が２．０℃以上である請求の範囲第５項に記載の樹脂組成物。
【請求項８】
成分（２）において末端にある重合体ブロックＢの水素添加ブロック共重合体中で占める割合が、０．５重量％を越え５．０重量％未満である請求の範囲第５項に記載の樹脂組成物。
【請求項９】
請求の範囲第５項に記載の樹脂組成物よりなるシート。
【請求項１０】
請求の範囲第５項に記載の樹脂組成物よりなるフィルム。
【発明の詳細な説明】
技術分野
本発明は特定構造の水素添加ブロック共重合体、及び特定構造の水素添加ブロック共重合体を添加することによりポリプロピレン系樹脂の軟質性、応力白化性、曇り度、フィルムブロッキング性のバランスを改良したポリプロピレン系樹脂組成物に関するものである。
背景技術
ポリプロピレン系樹脂組成物は、一般に耐薬品性、機械的特性に優れているため、包材、雑貨、機械部品、自動車部品など広範に使用されている。また、最近、環境問題に対する必要性から非ハロゲン系の透明高分子材料の開発が進んでおり、特にシート、フィルム分野においてはポリプロピレン系樹脂を軟質化、透明化させる要求が出ている。ポリプロピレン系樹脂を軟質化、透明化させるためには、ポリプロピレン系樹脂にエラストマーを添加する方法が用いられているが、例えばオレフィン系エラストマーを添加した場合組成物の軟質性は向上するが応力白化性、曇り度は満足のいくものではなかった。
特開昭６１−１５５４４６号公報には特定の数平均分子量、特定量のスチレン、末端に特定量の水添ポリブタジエンブロックを持つ水素添加ブロック共重合体とポリオレフィンよりなる組成物がクレームされており、末端水添ポリブタジエンブロックの量が１．３、２．５、３、５、６．７、１０、２０、４０重量％であるスチレン−水添ポリブタジエン−スチレン−水添ポリブタジエンブロック共重合体、あるいは水添ポリブタジエン−スチレン−水添ポリブタジエン−スチレン−水添ポリブタジエンブロック共重合体を用いた例が実施例に記載されている。そして明細書中には末端水添ポリブタジエンブロックの量が組成物の機械的強度、ゴム弾性にどのように影響を与えるのかが記載されている。しかしながら、本発明の請求の範囲における必須要件の一つである、水素添加前のブタジエン単量体単位を主体とする重合体ブロックの１、２結合量の平均が６２モル％以上９９モル％未満の範囲にある末端水添ポリブタジエンブロックを有する水素添加ブロック共重合体を用いた例は記載されておらず、水素添加ブロック共重合体の構造と、ポリプロピレン系樹脂に添加した場合の軟質性、応力白化性、曇り度、フィルムブロッキング性のバランス改善に関する記載も示唆もない。
また、応力白化性の改善を目的として特開平６−２８７３６５にはポリプロピレンと水添ジエン系共重合体よりなる組成物が提案されている。しかしながら、この方法で得られたフィルムは、フィルムどうしのブロッキング悪化の問題があり改善が要求されており、また軟質性、曇り度も満足のいくものではなかった。
本発明の課題は軟質性、応力白化性、曇り度、フィルムブロッキング性のバランスに優れるポリプロピレン系樹脂組成物、及び同組成物を得るための水素添加ブロック共重合体を提供することにある。
発明の開示
上記課題を解決するため、本発明者らは鋭意検討を重ねた結果、ある特定構造の水素添加ブロック共重合体とポリプロピレン系樹脂との樹脂組成物が上記課題を効果的に解決することを見いだし本発明を完成するに至った。
即ち、本発明の上記目的は、以下の水素添加ブロック共重合体および樹脂組成物により達成された。
１．  ビニル芳香族炭化水素化合物単量体単位を主体とする少なくとも２個の重合体ブロックＡと、水素添加されたブタジエン単量体単位を主体とする少なくとも２個の重合体ブロックＢから構成され、水素添加される前のブタジエン単量体単位を主体とする重合体ブロック中のオレフィン性不飽和二重結合のうち、９０％以上が水素添加された水素添加ブロック共重合体において、末端にあるブロックのうち、少なくとも１個が重合体ブロックＢであり、かつ末端にある重合体ブロックＢはそれぞれ水素添加ブロック共重合体中で占める割合が、０．１重量％以上９．１重量％未満であり、水素添加ブロック共重合体においてビニル芳香族炭化水素化合物の水素添加ブロック共重合体中で占める割合が、１０重量％を越え２５重量％未満であり、水素添加前のブタジエン単量体単位を主体とする重合体ブロックの１、２結合量の平均が６２モル％以上９９モル％未満であり、アイソタクチックホモポリプロピレンの結晶化開始温度（Ｔｃ１）と該水素添加ブロック共重合体を添加した場合の結晶化開始温度（Ｔｃ２）の差ΔＴｃ（Ｔｃ１−Ｔｃ２）が１．５℃以上であることを特徴とする水素添加ブロック共重合体。
２．  ビニル芳香族炭化水素化合物の水素添加ブロック共重合体中で占める割合が、１２重量％以上２５重量％未満である上記態様１に記載の水素添加ブロック共重合体。
３．  ΔＴｃ（Ｔｃ１−Ｔｃ２）が２．０℃以上である上記態様１に記載の水素添加ブロック共重合体。
４．  末端にある重合体ブロックＢの水素添加ブロック共重合体中で占める割合が、０．５重量％を越え５．０重量％未満である上記態様１に記載の水素添加ブロック共重合体。
５．  下記成分（１）及び（２）よりなる樹脂組成物：
（１）ポリプロピレン系樹脂  ５〜９９重量部、
（２）上記態様１〜４に記載の水素添加ブロック共重合体  １〜９５重量部。
また、本発明は上記樹脂組成物よりなるシート及びフィルムにも関する。
発明を実施するための最良の形態
以下本発明を詳細に説明する。本発明はポリプロピレン系樹脂と水素添加ブロック共重合よりなる組成物において、水素添加ブロック共重合体のビニル芳香族化合物単量体単位含量、水素添加前のブタジエン単量体単位を主体とする重合体ブロックにおける１、２結合量、アイソタクチックホモポリプロピレンの結晶化開始温度（Ｔｃ１）と該水素添加ブロック共重合体を添加した場合の結晶化温度（Ｔｃ２）の差ΔＴｃ（Ｔｃ１−Ｔｃ２）がある特定範囲にあり、さらにそのブロック構造がある特定の構造を満たした場合に、軟質性、応力白化性、曇り度、フィルムブロッキング性のバランスに優れる組成物が得られることを発見した事による。
ポリプロピレン系樹脂に軟質性を付与するためには、水素添加ブロック共重合体のビニル芳香族化合物単量体単位含量を減らす、分子量を低下させる（ＭＦＲを高くする）等の手段により、水素添加ブロック共重合体自体の弾性率を低下させる方法が考えられるが、この場合、均一な幅のシートまたはフィルムの成形が困難であり、また成型品が得られたとしても、組成物のシートまたはフィルムが保存時にはりついてしまい（フィルムブロッキング性が悪化）二次加工を困難にさせるという問題が発生する。我々は、水素添加ブロック共重合体が、末端に特定量の水素添加されたブタジエン単量体単位を主体とする重合体ブロックを持つ場合に、ビニル芳香族化合物単量体単位含量の特定範囲で分子量を低下させずに軟質化効果とフィルムブロッキング性のバランスが改良されることを発見した。
また、応力白化性、曇り度は、ビニル芳香族炭化水素化合物単量体単位を主体とする重合体ブロックのドメインが、ポリプロピレン系樹脂組成物中において微分散することにより改良されると考えられる。微分散させるためにはビニル芳香族化合物単量体単位含量を減らす、分子量を低下させる（ＭＦＲを高くする）ことが有効な手段ではあるが、フィルムブロッキング性が悪化する。我々は水素添加前のブタジエン単量体単位を主体とする重合体ブロックにおける１、２結合量がある範囲にあり、水素添加ブロック共重合体が、末端に特定量の水素添加されたブタジエン単量体単位を主体とする重合体ブロックを持つ場合に、ビニル芳香族炭化水素化合物単量体単位を主体とする重合体ブロックの凝集力が低下し、ポリプロピレン系樹脂に極めて微分散することを発見し、同時にポリプロピレン系樹脂組成物の応力白化性、曇り度を改良する事に成功した。
上述のように、ポリプロピレン系樹脂と水素添加ブロック共重合よりなる組成物において、水素添加ブロック共重合体のビニル芳香族化合物単量体単位含量と水素添加前のブタジエン単量体単位を主体とする重合体ブロックにおける１、２結合量を特定範囲にし、さらに水素添加ブロック共重合体の末端に、特定量の水素添加されたブタジエン単量体単位を主体とする重合体ブロックを持たせると、ポリプロピレン系樹脂の軟質性、応力白化性、曇り度、フィルムブロッキング性のバランスを高度に改良することが可能となることを我々は発見した。
本発明に使用される（１）ポリプロピレン系樹脂とはプロピレンを単独、またはプロピレンにエチレン、炭素数４〜１２のα−オレフィン、例えば、１−ブテン、イソブチレン、４−メチル−１−ペンテン等から１種以上選ばれる単量体を重合して得られる樹脂であればいずれでもよいが、なかでも、プロピレンの単独重合体、プロピレンブロック共重合体、プロピレンランダム共重合体、またはこれらの混合物が好ましく、分子量、組成の異なる物を混ぜることもできる。ポリプロピレン系樹脂の立体規則性はアイソタクチック、シンジオタクチック、アタクチックいずれでもよく、プロピレンのブロック、ランダム共重合体のコモノマーとしてはプロピレン以外のα−オレフィン類、エチレンが用いられるが、なかでもエチレンが望ましく、これら共重合体中のプロピレン含量は５５モル％以上が望ましい。エチレンもしくはα−オレフィンをコモノマーに用いたプロピレンブロック共重合体にあっては、ホモプロピレンブロックを連続相としてエチレン／α−オレフィンブロックが分散相を形成しているが、この分散相成分の含量はプロピレンブロック共重合体の５〜３０重量％が望ましい。この分散相中にはポリエチレンが含まれていても良い。また、本発明におけるポリプロピレン系樹脂のメルトフローレート（ＪＩＳ  Ｋ７２１０Ｌ条件に準拠）は０．１〜２００ｇ／１０分の範囲にあることが望ましい。ポリオレフィン系樹脂の重合方法は従来公知の方法いずれでもよく、遷移重合、ラジカル重合、イオン重合等があげられる。
本発明に使用される（２）水素添加ブロック共重合体は、ビニル芳香族炭化水素化合物単量体単位を主体とする少なくとも２個の重合体ブロックと、水素添加されたブタジエン単量体単位を主体とする少なくとも２個の重合体ブロックＢから構成される。ビニル芳香族化合物単量体単位としては、例えばスチレン、α−メチルスチレン、ｐ−メチルスチレン、ｐ−ターシャルブチルスチレン等のアルキルスチレン、パラメトキシスチレン、ビニルナフタレン等のうちから１種、または２種以上が選ばれ、中でもスチレンが好ましい。上記ブロック共重合体におけるビニル芳香族化合物単量体単位含量は１０重量％を越え２５重量％未満であり、フィルムブロッキング性、軟質性、曇り度の点から１２重量％以上２５重量％未満であることが好ましい。１０重量％以下であるとフィルムブロッキング性が悪化し、２５重量％以上であると軟質性、曇り度が悪化する。ビニル芳香族化合物単量体単位含量は核磁気共鳴装置（ＮＭＲ）、紫外分光光度計（ＵＶ）などにより測定できる。本発明における「主体とする」という言葉は例えば「ビニル芳香族化合物単量体単位を主体とする」の場合、ビニル芳香族単量体の１種または２種以上からなる場合、もしくはこれらとリビングアニオン重合する他の単量体が共重合されている場合も含まれる。これら共重合可能な他の単量体としては、共役ジエン化合物単量体、メチルメタクリレート、ブチルメタクリレート等のメタクリル酸エステル、シクロヘキサジエン、カプロラクトン等をあげることができる。共重合の形態としては、ランダム、交互、テーパー等いかなる形態でも良く、複数個ある重合体ブロックＡはそれぞれその組成、分子量などが異なっても構わない。
本発明における水素添加前のブタジエン単量体単位を主体とする重合体ブロックの１、２結合量の平均は６２モル％以上９９モル％未満であり、６５モル％以上９９モル％未満であることが好ましく、７０モル％以上９９モル％以下であることがさらに好ましい。６２モル％未満の場合、応力白化性、曇り度が劣る。ミクロ構造は核磁気共鳴装置（ＮＭＲ）により測定できる。「ブタジエン単量体単位を主体とする」という言葉には、ブタジエンとリビングアニオン重合する他の単量体が共重合されている場合も含まれる。これら共重合可能な他の単量体としては、ビニル芳香族化合物単量体、メチルメタクリレート、ブチルメタクリレート等のメタクリル酸エステル、シクロヘキサジエン、カプロラクトン等をあげることができる。共重合の形態としては、ランダム、交互、テーパー等いかなる形態でも良く、複数個ある重合体ブロックＢはそれぞれその組成、分子量などが異なっても構わない。
また、本明細書中で使用される「主体とする」という言葉は該当単量体単位が重合体ブロックにおいて、少なくとも５０モル％を越え、好ましくは７０モル％以上を占めることを意味する。
本発明の水素添加ブロック共重合体は、水素添加される前の重合体ブロックＢ中のオレフィン性不飽和二重結合のうち９０％以上が水素添加されたものである。９０％未満であると、熱、光などにより劣化をおこし熱可塑性が低下する。また、ブロックＡ中のビニル芳香族化合物のベンゼン環の不飽和二重結合は、ビニル芳香族化合物全体において２０％までは水素添加されていても良い。これらの水素添加率は核磁気共鳴装置（ＮＭＲ）によって測定できる。
また、水素添加ブロック共重合体のＪＩＳ  Ｋ７２１０に準拠し温度２３０℃、荷重２．１６Ｋｇの条件で求めたメルトフローレート値（ＭＦＲ）は０．０１ｇ／１０分以上５０ｇ／１０分未満の範囲にあることが好ましく、１．０ｇ／１０分以上１４ｇ／１０分以下であることがさらに好ましく、２．０ｇ／１０分以上６．０ｇ／１０分以下であることがとりわけ好ましい。０．０１ｇ／１０分未満であると組成物の流動性が悪化し好ましくなく、５０ｇ／１０分以上であるとフィルムブロッキング性が悪化するため好ましくない。
本発明において水素添加ブロック共重合体の構造は、例えば線状、分岐状、放射状、櫛形状などいかなる形態をとっても構わないが、ビニル芳香族炭化水素化合物単量体単位を主体とする少なくとも２個の重合体ブロックと、水素添加されたブタジエン単量体単位を主体とする少なくとも２個の重合体ブロックＢから構成されなければならない。また、末端にあるブロックの少なくとも１個が重合体ブロックＢでなければならない。好ましい構造としてはＡ−Ｂ−Ａ−Ｂ、Ｂ−Ａ−Ｂ−Ａ−Ｂ、（Ｂ−Ａ−Ｂ）ｎ−Ｘがあげられる（ここでｎは２以上の整数、Ｘはカップリング剤残基を示す）。また、各ブロックの境界がランダム共重合をしている場合、その組成が徐々に変わっていくテーパー構造も含まれる。
末端にある重合体ブロックＢはそれぞれ水素添加ブロック共重合体中で占める割合が、０．１重量％以上９．１重量％未満であり、軟質性、応力白性、曇り度、フィルムブロッキング性の点から好ましくは０．３重量％以上７．５重量％以下であり、更に好ましくは０．５重量％を越え５．０重量％未満である。０．１重量％未満であると、軟質性、応力白化性、曇り度が悪化し、９．１重量％以上であるとフィルムブロッキング性が悪化する。例えばＡ−Ｂ−Ａ−Ｂの構造をとる場合、末端にある重合体ブロックＢが全体に占める割合は０．１重量％以上９．１重量％未満の範囲にあり、例えばＢ１−Ａ−Ｂ２−Ａ−Ｂ３（Ｂ１、Ｂ２、Ｂ３：水素添加されたブタジエン単量体単位を主体とする重合体ブロック）の構造をとる場合、末端にある重合体ブロックＢ１が全体に占める割合は０．１重量％以上９．１重量％未満の範囲になければならず、また他方の末端にある重合体ブロックＢ３も全体に占める割合は０．１重量％以上９．１重量％未満の範囲になければならない。
本発明の水素添加ブロック共重合体は、アイソタクチックホモポリプロピレンに２０重量％添加した場合に、アイソタクチックホモポリプロピレンの結晶化開始温度を１．５℃以上低下しなければならない（アイソタクチックホモポリプロピレンの結晶化開始温度（Ｔｃ１）と本発明の水素添加ブロック共重合体を添加した場合の結晶化開始温度（Ｔｃ２）の差ΔＴｃ（Ｔｃ１−Ｔｃ２）が１．５℃以上でなければならない）。ΔＴｃは２℃以上であることが好ましく、２．５℃以上であることがさらに好ましく、３．０℃以上であることがとりわけ好ましい。ΔＴｃが１．５℃未満であると応力白化性におとる。
水素添加ブロック共重合体は例えば特公昭３６−１９２８６号公報、特公昭４３−１４９７９号公報、特公昭４９−３６９５７号公報などに記載された方法で本発明の範囲になるように製造することができる。これらは炭化水素溶剤中でアニオン重合開始剤として有機リチウム化合物等を用い、ビニル化剤としてジエチルエーテル、テトラヒドロフラン、アニソール、ジオキサン等のエーテル化合物、トリエチルアミン、Ｎ，Ｎ，Ｎ’，Ｎ’−テトラメチルエチレンジアミン等の第３級アミン、必要に応じカップリング剤としてエポキシ化ダイズ油、四塩化ケイ素、ジメチルジクロルシラン、安息香酸エチル、安息香酸フェニル等の多官能性化合物を用い、ビニル芳香族単量体とブタジエン単量体をブロック共重合する方法であり、直鎖状、分岐状、あるいは放射状の構造を有するブロック共重合体として得られる。
上記のブロック共重合体を、公知の方法、例えば、特公昭４２−８７０４５号公報に記載の方法で水素添加することにより、本発明の水素添加ブロック共重合体は得られる。本発明で用いる水素添加ブロック共重合体は、不飽和カルボン酸またはその誘導体との付加反応により変性させ、官能基を含有したものを１部、または全部含んでいてもかまわない。また、組成が異なる他の水素添加ブロック共重合体、またはエチレンプロピレン共重合体、エチレンオクテン共重合体などのオレフィン系エラストマーと併用してもかまわない。
本発明の水素添加ブロック共重合体は必要に応じて好ましくはそのペレットに、ペレットブロッキングの防止を目的としてペレットブロッキング防止剤を配合する事ができる。ペレットブロッキング防止剤としてはステアリン酸カルシウム、ステアリン酸マグネシウム、ステアリン酸亜鉛、エチレンビスステアリルアミド、タルク、アモルファスシリカ、金属石鹸等があげられる。
本発明の樹脂組成物は、その各成分の組成比に応じて通常の高分子物質の混合に供される装置によって調整できる。それら混合装置としては、例えばバンバリーミキサー、ラボプラストミル、単軸押出機、２軸押出機、等の混練装置があげられ、押出機による溶融混合法が生産性、良混練性の点から好ましい。また本発明の樹脂組成物は押出機を用いてシート、フィルム、または射出成型器を用いて射出成型品にすることができる。
本発明の樹脂組成物は、（１）ポリプロピレン系樹脂、５〜９９重量部と（２）水素添加ブロック共重合体、１〜９５重量部よりなる組成物であり、水素添加ブロック共重合体の量が１重量部未満であると軟質性に劣り、９５重量部を越えるとフィルムブロッキング性に劣る。
本発明の組成物は無機充填剤、安定剤、滑剤、着色剤、シリコンオイル、難燃剤等を添加する事が出来る。無機充填剤としては、例えば炭酸カルシウム、タルク、水酸化マグネシウム、マイカ、硫酸バリウム、けい酸（ホワイトカーボン）、酸化チタン、カーボンブラック等が挙げられる。安定剤としてはヒンダードフェノール系酸化防止剤、りん系熱安定剤、ヒンダードアミン系光安定剤、ベンゾトリアゾール系ＵＶ吸収剤等が挙げられる。滑剤としてはステアリン酸、ステアリン酸エステル、ステアリン酸の金属塩等が挙げられる。
以下実施例により本発明を具体的に説明するが、本発明はこれらの例のみによって何ら制限されるものではない。
実施例
（Ｉ）各成分
（１）  ポリプロピレン系樹脂
プロピレン単独重合体（アイソタクチックホモポリプロピレン）である日本ポリオレフィン株式会社製ＰＣ６００Ｓ（ＭＦＲ  ７ｇ／１０分）を用いた。プロピレンランダム共重合体である日本ポリオレフィン株式会社製ＦＧ４６４（ＭＦＲ  ７ｇ／１０分）を用いた。
（２）  水素添加ブロック共重合体
ｎ−ブチルリチウムを開始剤とし、シクロヘキサン溶媒中で、テトラヒドロフランを１，２結合量調節剤として、スチレンとブタジエンをアニオンブロック共重合することにより、スチレン−ブタジエン系ブロック共重合体を重合した。次に得られたスチレン−ブタジエン系ブロック共重合体を、ビス（η５−シクロペンタジエニル）チタニウムジクロリドとｎ−ブチルリチウムを水素添加触媒として、水素圧５ｋｇ／ｃｍ２、温度５０℃で水素添加を行った。ポリマー構造は、モノマーの仕込量、順序、分子量は触媒量、１，２結合量は１，２結合量調節剤量及び重合温度、水素添加率は水素添加時間、ΔＴｃは１，２結合量と分子量を変化させることによりコントロールした。スチレン含有量は、紫外分光光度計（ＵＶ）を、１，２結合量、水素添加率は核磁気共鳴装置（ＮＭＲ）を用いて測定した。
各サンプルの構造及び分析値を表１に示した。
（ＩＩ）樹脂組成物の調整と物性測定
（１）成分ペレット、（２）成分ペレットを表２に示した割合でドライブレンドし、得られた混合物を用いて２３０℃に設定された３０ｍｍＴダイ単軸押出機により成形を行い、測定用のフィルム及びシートを作成した。厚さはスクリュー回転数、巻き取り速度を変えることにより調整した。また、（１）成分のうちのアイソタクチックホモポリプロピレンのみのフィルム、及びアイソタクチックホモポリプロピレンにＳＥＢＳ５を２０重量％配合したフィルムも同様に作成し、得られたフィルム及びシートの室温で１週間保存後のΔＴｃを表１に、物性測定結果を表２に示した。
以下に物性測定の方法を示す。
ΔＴｃ：ＰＥＲＫＩＮ−ＥＬＭＥＲ社製７Ｓｅｒｉｅｓ  Ｔｈｅｒｍａｌ  Ａｎａｌｙｓｉｓ  Ｓｙｓｔｅｍ（ＤＳＣ）を用い、室温から１０℃／分の昇温速度で２００℃まで昇温し、５分２００℃で保持後、１００℃／分の降温速度で結晶化カーブを測定し、結晶化開始温度（Ｔｃ）を求めた。結晶化カーブにおける結晶化開始温度（Ｔｃ）の決定の方法を図２に示す。各組成物ともに試料を変えて３回測定し平均値を求めた後、アイソタクチックホモポリプロピレンの結晶化開始温度（Ｔｃ１）と水素添加ブロック共重合体を添加した場合の結晶化温度（Ｔｃ２）の差ΔＴｃ（Ｔｃ１−Ｔｃ２）を計算した。実施例１の組成物とアイソタクチックホモポリプロピレンの結晶化カーブを図１に示す。
ＭＦＲ：ＪＩＳ  Ｋ７２１０  Ｌ条件  に準拠した。
ヤング率（軟質性の目安）：厚さ７０μｍ、幅２０ｍｍ、長さ１００ｍｍの試験片を切り出し、引っ張り速度２ｍｍ／ｍｉｎでヤング率（歪み０．５％〜１．０％の範囲）を測定した。
応力白化性：厚さ０．４ｍｍのシートに、荷重０．５ｋｇ、高さ３０ｃｍの条件で径１／２インチのミサイルを落下させ、落下前後の全光線透過率を測定した。ΔＴ％
＝ミサイル落下前の全光線透過率Ｔ１（％）−落下後の全光線透過率Ｔ２（％）ΔＴ％がより小さい値の場合応力白化性に優れる事を示している。
曇り度：厚さ７０μｍのフィルムの曇り度をヘーズメータを用い測定した。
フィルムブロッキング性：厚さ７０μｍ、幅４３ｍｍ、長さ１８０ｍｍの試験片を切り出し、６０℃、４８時間、荷重１００ｇ／ｃｍ２の条件でフィルムをブロッキングさせ、引っ張り速度１００ｍｍ／ｍｉｎの条件で引っ張り試験を行い、１８０度剥離強度を求めた。１８０度剥離強度が高いとフィルムブロッキング性がより悪いことを示している。
本発明の樹脂組成物が優れていることは表２により明らかである。
0004902047.tif 000002
0004902047.tif 000003
産業上の利用可能性
本発明の樹脂組成物は軟質性、応力白化性、曇り度、フィルムブロッキング性のバランスに優れる。これらの効果により、自動車内装材料、自動車外装材料、チューブ、各種容器、シート、フィルム等として好適に用いることができる。
【図面の簡単な説明】
図１は、実施例１の組成物とアイソタクチックホモポリプロピレンの結晶化カーブである。
図２は、結晶化カーブにおける結晶化開始温度（Ｔｃ）の決定の方法を示す。
【図１】
0004902047.tif 000004
【図２】
0004902047.tif 000005